(57)【要約】【課題】従来技術では、釘を打設した状態での透水試験で良好な防水性が維持されるが、構成が複雑なので、より簡便でしかも十分な釘穴シール性を維持できる建材用防水シートの開発が望まれていた。この発明は、かかる技術的背景に鑑みてなされたものであって、軽量で優れた釘穴シール性を維持できる優れた建材用軽量防水シートを提供する。【解決手段】この発明に係る建材用軽量防水シートは、釘穴シール性を維持するために、不織布層と、前記不織層の上側に積層された発泡樹脂層を備えることを特徴とする。また、前記発泡樹脂層が発泡剤によって１．５倍〜１００倍発泡していることが好ましい。【選択図】図１
2013177777.tif 000002
【特許請求の範囲】
【請求項１】
不織布層と、前記不織層の上側に積層された発泡樹脂層を備えることを特徴とする建材用軽量防水シート。
【請求項２】
前記発泡樹脂層は、発泡剤によって１．５倍〜１００倍発泡された請求項１に記載の建材用軽量防水シート。
【請求項３】
前記発泡樹脂層に、熱可塑性エラストマーを前記発泡樹脂層に対して５質量％〜４０質量％含有する請求項１または２に記載の建材用軽量防水シート。
【請求項４】
前記不織布層は、スパンボンド不織布である請求項１〜３のいずれか１項に記載の建材用軽量防水シート。
【発明の詳細な説明】
【技術分野】
【０００１】
この発明は、例えば屋根下地材として使用される防水性に優れた建材用軽量防水シートに関する。
【背景技術】
【０００２】
従来、家屋の屋根下地材としては、アスファルトを含侵した布帛が多く使用されている。アスファルトを含侵した布帛は、防水性を有し、寸法安定性が良く、物理的強度が大きく、釘を打設した時の釘軸周りの釘穴シール性が良いという点で優れている。
【０００３】
しかし、前記アスファルトを含侵した布帛は、アスファルト含有により２０ｍ程度の巻物で２０Ｋｇを超す重量を有するので、施工時の取り扱い性が非常に悪いという問題があった。また、前記アスファルト含有布帛は、施工後において寒暖の温度差によりアスファルト含侵布帛の劣化や伸縮を生じやすく、このため時間が経過すると釘軸周りやタッカー部分の釘穴シール性が低下しやすかった。
【０００４】
一方、上記従来のアスファルト含浸布帛に代わる屋根下地材として、特許文献１には、布帛の表面に、伸縮性と粘着性を有する樹脂層が積層され、さらにその上に粘着性の少ない樹脂層が積層されてなる屋根下地材が提案されている。
【０００５】
また、特許文献２には、防水性及び透湿性を有するポリエチレンフィルムの上面に、防滑層を上面に有する不織布が接着され、前記ポリエチレンフィルムの下面に、上面に高吸水性ポリマーからなる膨潤層を有した不織布が接着されてなる建築用防水シートが記載されている。
【先行技術文献】
【特許文献】
【０００６】
【特許文献１】特開平２−２６９２７７号公報
【特許文献２】特開２００２−３１６３７３号公報
【発明の概要】
【発明が解決しようとする課題】
【０００７】
しかしながら、上記従来技術では、釘を打設した状態での透水試験で良好な防水性が維持されるが、構成が複雑なので、より簡便でしかも十分な釘穴シール性を維持できる建材用防水シートの開発が望まれていた。
【０００８】
この発明は、かかる技術的背景に鑑みてなされたものであって、軽量で優れた釘穴シール性を維持できる優れた建材用軽量防水シートを提供する。
【課題を解決するための手段】
【０００９】
前記目的を達成するために、本発明は以下の手段を提供する。
【００１０】
［１］不織布層と、前記不織層の上側に積層された発泡樹脂層を備えることを特徴とする建材用軽量防水シート。
【００１１】
［２］前記発泡樹脂層は、発泡剤によって１．５倍〜１００倍発泡された前項１に記載の建材用軽量防水シート。
【００１２】
［３］前記発泡樹脂層に、熱可塑性エラストマーを前記発泡樹脂層に対して５質量％〜４０質量％含有する前項１または２に記載の建材用軽量防水シート。
【００１３】
［４］前記不織布層は、スパンボンド不織布である前項１〜３のいずれか１項に記載の建材用軽量防水シート。
【発明の効果】
【００１４】
［１］の発明では、不織布層と、前記不織布層の上側に積層された発泡樹脂層を備えているから、建材用軽量防水シートとして十分な防水性を確保できる。前記発泡樹脂層が打設された釘に密着し、打設釘を圧迫するので、十分に防水することができる（優れた釘穴シール性が得られる）とともに、発泡樹脂層を配置するので軽量である。また、不織布層が設けられているから、施工時に発泡樹脂層が野地板との接触等により傷付けられるようなことを十分に防止できる。
【００１５】
［２］の発明では、前記発泡樹脂層が、発泡剤によって１．５倍〜１００倍発泡しているので、打設された釘に密着し、打設釘を十分に圧迫しながら、より一層軽量な建材用軽量防水シートとすることができる。
【００１６】
［３］の発明では、前記発泡樹脂層に、熱可塑性エラストマーを前記発泡樹脂層に対して５質量％〜４０質量％含有するので、打設された釘をより一層圧迫し、より一段と防水性を向上させることができる。
【００１７】
［４］の発明では、前記不織布層が、スパンボンド不織布で形成されているので、釘穴シール性を向上させるとともに、シート全体の強度を向上させることができる。
【図面の簡単な説明】
【００１８】
【図１】この発明に係る建材用軽量防水シートの一実施形態を示す断面図である。
【図２】この発明に係る建材用軽量防水シートの一実施形態の発泡樹脂層を示す模式的断面図である。
【発明を実施するための形態】
【００１９】
この発明に係る建材用軽量防水シートの一実施形態を図面に基づいて説明する。図１は、この発明に係る建材用軽量防水シートの一実施形態を示す断面図である。図２は、この発明に係る建材用軽量防水シートの一実施形態の発泡樹脂層を示す拡大断面図である。図において、１は建材用軽量防水シート、２は発泡樹脂層、３は不織布層、４は気泡を示している。
【００２０】
図１に示すように、この発明の実施形態の建材用軽量防水シート１は、屋根下地材として特に好ましく用いられるシートである。この建材用軽量防水シート１は、不織布層３と、前記不織層３の上側に積層された、発泡樹脂層２を備えた建材用軽量防水シート１である。発泡樹脂層２は、図２に示すように、気泡４を有している。
【００２１】
この発明における発泡樹脂層２としては、特に限定されないが、例えば、ポリエチレン樹脂、ポリプロピレン樹脂等のポリオレフィン系樹脂、ポリスチレン樹脂、ポリウレタン樹脂等を挙げることができる。中でもポリオレフィン系樹脂が好ましく、さらに好ましくはポリエチレン樹脂である。
【００２２】
発泡樹脂層２の樹脂のメルトフローレートは、１〜１００が好ましく、メルトフローレートが１未満では均一な層を形成することが難しくなる。またメルトフローレートが１００を超えると不織布層３の内部まで含侵してしまうおそれがあり好ましくない。
【００２３】
発泡樹脂層２は、発泡剤により１．５倍〜１００倍に発泡していることが好ましい。発泡剤は特に限定されないが、例えば、無機系発泡剤、有機系発泡剤を挙げることができる。前記発泡剤を樹脂に添加して、例えば押出機にて設定温度１７０℃〜２１０℃にて押出し発泡することができる。また、発泡倍率が１．５倍未満では、打設釘を圧迫する効果が小さいので好ましくない。また発泡倍率が１００倍を超えると、防水性が低下するとともに発泡樹脂層２の強度が低下するおそれがあるので好ましくない。
【００２４】
さらに、発泡樹脂層２に、熱可塑性エラストマーを前記発泡樹脂層に対して５質量％〜４０質量％含有させるのが好ましい。熱可塑性エラストマーとしては、特に限定されないが、例えば、オレフィン系エラストマー、スチレン系エラストマー、ＰＶＣ系エラストマー、ＥＶＡ系エラストマー、ウレタン系エラストマー、ポリエステル系エラストマーを挙げることができる。中でもオレフィン系エラストマーが好ましい。前記発泡樹脂層に対する熱可塑性エラストマーの含有量が、５質量％未満では打設された釘を圧迫する効果が低下するおそれがある。また、４０質量％を超えると加工性が低下するので好ましくない。さらに好ましくは、１０質量％〜２０質量％である。
【００２５】
発泡樹脂層２の厚さは０．２ｍｍ〜１０ｍｍが好ましい。０．２ｍｍ以上であることで、施工時の釘の打設により釘と発泡樹脂との間に生じる隙間（釘穴）を埋めようとする弾性力が十分に得られるので、優れた釘穴シール性を発揮するとともに、１０ｍｍ以下であることで十分な軽量性を確保することができる。
【００２６】
不織布層３の厚さは０．２〜３ｍｍに設定するのが好ましい。厚さを０．２ｍｍ以上とすることで打設釘を十分に圧迫することができる。厚さを３ｍｍ以下とすることで、より軽量にすることができるとともに、コストを低減することができる。
【００２７】
不織布層３としては、特に限定されるものではないが、例えばスパンボンド不織布、スパンレース不織布、メルトブロー不織布、ニードルパンチ不織布等が挙げられる。これらの中でも、スパンボンド不織布またはメルトブロー不織布を用いるのが、防水効果の確実性をより高めることができる点で好ましい。中でも、ポリプロピレンからなるスパンボンド不織布を用いるのが特に好ましい。
【実施例】
【００２８】
次に、この発明の具体的実施例について説明するが、本発明はこれら実施例のものに限定されるものではない。実施例、比較例の構成と評価を表１と表２に示す。
【００２９】
＜実施例１＞
メルトフローレート２０のポリエチレン樹脂８８質量部とオレフィン系エラストマー１０質量部と無機系発泡剤２質量部を混合分散させ、Ｔダイ型押出機によって加熱発泡させフィルム状に押出しながらポリプロピレン繊維からなるスパンボンド不織布（厚み０．５ｍｍ、目付け１００ｇ／ｍ２）と積層一体化し、厚み１．２ｍｍの建材用軽量防水シートを得た。発泡樹脂層の発泡倍率は２倍、目付け３００ｇ／ｍ２、厚みは０．７ｍｍであった。
【００３０】
＜実施例２＞    
メルトフローレート２０のポリエチレン樹脂９０質量部と無機系発泡剤１０質量部を混合分散させ、Ｔダイ型押出機によって加熱発泡させフィルム状に押出しながらポリプロピレン繊維からなるスパンボンド不織布（厚み０．５ｍｍ、目付け１００ｇ／ｍ２）と積層一体化し、厚み６．４ｍｍの建材用軽量防水シートを得た。発泡樹脂層の発泡倍率は３０倍、目付け２００ｇ／ｍ２、厚みは５．９ｍｍであった。
【００３１】
＜実施例３＞
メルトフローレート７のポリプロピレン樹脂７５質量部とオレフィン系エラストマー１０質量部と無機系発泡剤１５質量部を混合分散させ、Ｔダイ型押出機によって加熱発泡させフィルム状に押出しながらポリプロピレン繊維からなるスパンボンド不織布（厚み０．５ｍｍ、目付け１００ｇ／ｍ２）と積層一体化し、厚み６．５ｍｍの建材用軽量防水シートを得た。発泡樹脂層の発泡倍率は６０倍、目付け１００ｇ／ｍ２、厚みは６．０ｍｍであった。
【００３２】
＜実施例４＞
メルトフローレート２０のポリエチレン樹脂７０質量部とオレフィン系エラストマー１０質量部と無機系発泡剤２０質量部を混合分散させ、Ｔダイ型押出機によって加熱発泡させフィルム状に押出しながらポリプロピレン繊維からなるスパンボンド不織布（厚み０．５ｍｍ、目付け１００ｇ／ｍ２）と積層一体化し、厚み８．７ｍｍの建材用軽量防水シートを得た。発泡樹脂層の発泡倍率は２０倍、目付け１００ｇ／ｍ２、厚みは８．２ｍｍであった。
【００３３】
＜実施例５＞
実施例１において、オレフィン系エラストマーに替えてスチレン系エラストマーを用いた以外は実施例１と同様にして厚み１．２ｍｍの建材用軽量防水シートを得た。
【００３４】
＜実施例６＞
実施例１において、発泡樹脂層の厚みを調節した以外は実施例１と同様にして厚み０．７５ｍｍの建材用軽量防水シートを得た。発泡樹脂層の目付け１００ｇ／ｍ２、厚みは０．２５ｍｍであった。
【００３５】
【表１】
2013177777.tif 000003
【００３６】
＜実施例７＞
実施例１において、発泡樹脂層の厚みを調節した以外は実施例１と同様にして厚み１．８ｍｍの建材用軽量防水シートを得た。発泡樹脂層の目付け５００ｇ／ｍ２、厚みは１．３ｍｍであった。
【００３７】
＜実施例８＞
実施例１において、スパンボンドに替えてポリプロピレン繊維からなるスパンレース不織布（厚み０．５ｍｍ、目付け１００ｇ／ｍ２）を用いた以外は実施例１と同様にして厚み１．２ｍｍの建材用軽量防水シートを得た。
【００３８】
＜実施例９＞
実施例１において、スパンボンド不織布（厚み０．５ｍｍ、目付け１００ｇ／ｍ２）に替えてスパンボンド不織布（厚み０．３ｍｍ、目付け３０ｇ／ｍ２）を用いた以外は実施例１と同様にして厚み１．０ｍｍの建材用軽量防水シートを得た。
【００３９】
＜実施例１０＞
実施例１において、スパンボンド不織布（厚み０．５ｍｍ、目付け１００ｇ／ｍ２）に替えてスパンボンド不織布（厚み１．９ｍｍ、目付け４００ｇ／ｍ２）を用いた以外は実施例１と同様にして厚み２．６ｍｍの建材用軽量防水シートを得た。
【００４０】
＜比較例１＞  
実施例１において、無機系発泡剤を用いず、メルトフローレート２０のポリエチレン樹脂９０質量部とした以外は実施例１と同様にして厚み０．８ｍｍのシートを得た。樹脂層の目付け３００ｇ／ｍ２、厚みは０．３ｍｍであった。
【００４１】
＜比較例２＞  
実施例１において、スパンボンド不織布（厚み０．５ｍｍ、目付け１００ｇ／ｍ２）を用いずに、発泡樹脂層の厚みが０．７ｍｍのシートを得た。
【００４２】
【表２】
2013177777.tif 000004
【００４３】
＜釘穴シール性評価法＞
建材用軽量防水シートを厚さ１２ｍｍの耐水合板の上に置き、リング釘（直径３．２ｍｍ、長さ３２ｍｍ）を真っ直ぐ、釘頭が建材用軽量防水シートの約１０ｍｍ上にくるまで打ちつけ、この上に内径３０ｍｍの塩化ビニル製のパイプを立ててその底部をシーリング剤で水密状態にシールした後、あらかじめインクを加えて攪拌した色のついた水をパイプ内に充填して３０ｍｍの水頭圧をかけて２４時間静置し、建材用軽量防水シートに打ち付けられたリング釘を通した漏水の有無を確認した。耐水合板が濡れておらず、かつ耐水合板の裏面に漏水が認められないものを「合格」とした。なお、各実施例、比較例についてそれぞれ２０サンプルずつ試験を行った。表１に合格割合を示した。表中の「１２／２０」は２０サンプル中１２サンプルが合格であることを示す。
【００４４】
表１と表２から明らかなように、この発明の実施例１〜１０の建材用軽量防水シートは、優れた針穴シール性を示した。
【産業上の利用可能性】
【００４５】
この発明の建材用軽量防水シートは、軽量で扱いやすく、施工後も軽量であるため重量負荷を軽減できるので、例えば建築用下地材として使用され、特に屋根下地材として好適に使用される。
【符号の説明】
【００４６】
１・・・建材用軽量防水シート
２・・・発泡樹脂層
３・・・不織布層
４・・・気泡
【図１】
2013177777.tif 000005
【図２】
2013177777.tif 000006